(57)【特許請求の範囲】
【請求項１】
下記一般式で表わされる繰り返し単位を少なくとも１つ含有する、シロキサンをベースとするポリアミドの製造方法であって、オレフィン酸及び有機ジアミンを含有する反応混合物を１００℃より高い温度で加熱し、有機ジアミドを形成させ；その後ヒドロシリル化触媒の存在下で、有機ジアミドをハイドライド末端のポリジメチルシロキサンと反応させて、シロキサンをベースとするポリアミドを形成させることからなる、前記製造方法：
【化１】
0004382196.tif 000019
（式中、Ｘは、直鎖状又は分枝状のＣ１〜Ｃ３０のアルキレン鎖であり；Ｙは、直鎖状又は分枝状のＣ１〜Ｃ４０のアルキレン鎖であり；Ｒ1〜Ｒ4は、独立にメチル、エチル、プロピル、イソプロピル、シロキサン鎖、フェニル、もしくは、１〜３つの部位がメチル又はエチルによって置換されているフェニルであり；ＤＰは、１０〜５００の値を有する整数であり；ｎは、１〜５００の値を有する整数である）。
【請求項２】
有機ジアミンが、一般式Ｈ2Ｎ−Ｒ5−ＮＨ2（式中、Ｒ5は、炭素原子を１〜４０有するアルキレン鎖、もしくは、Ｃ１〜Ｃ４のアルキル基、フェニル基、ヒドロシル基、カルボキシル基又はアミノ基で置換されている、炭素原子を１〜４０有するアルキレン鎖である）を有する化合物である、請求項１に記載の製造方法。
【請求項３】
有機ジアミンが、ヘキサメチレンジアミン、エチレンジアミン及びデカメチレンジアミンからなる群から選択される化合物である、請求項２に記載の製造方法。
【請求項４】
オレフィン酸が、ウンデシレン酸、アクリル酸、３−ブテン酸及び４−ペンテン酸からなる群から選択される化合物である、請求項１に記載の製造方法。
【請求項５】
シロキサンをベースとするポリアミドの数平均分子量が、標準としてポリジメチルシロキサンを使用したゲル透過クロマトグラフィーによって測定される、４,０００〜２００,０００ダルトンである、請求項１に記載の製造方法。
【請求項６】
シロキサンをベースとするポリアミドの繰り返し単位が、下記一般式で表わされる、請求項１に記載の製造方法：
【化２】
0004382196.tif 000020
（式中、Ｘは直鎖状又は分枝状のＣ１〜Ｃ３０のアルキレン鎖であり；Ｙ、Ｙ1及びＹ2は、直鎖状又は分枝状のＣ１〜Ｃ２０のアルキレン鎖であり；ＤＰ１、ＤＰ２及びＤＰ３は、１０〜５００の値をそれぞれ有する整数であり；ｎ、ｍ及びｐは、１〜５００の値をそれぞれ有する整数であり；Ｚは、下記一般式で表わされる；但し、ｎは、ｍとは異なり、Ｙは、Ｙ1とは異なり、ＤＰ１は、ＤＰ２とは異なる）：
【化３】
0004382196.tif 000021
（式中、Ｒ'、Ｒ″及びＲ'''は、直鎖状又は分枝状のＣ１〜Ｃ１０のアルキレン基であり；Ｔは、ＣＲ（Ｒは、水素、メチル、エチル、プロピル、イソプロピル、シロキサン鎖又はフェニルである。なお、フェニルは、１〜３つの部位をメチル又はエチルで任意に置換されていてもよい）であり、又は、Ｔは、３価の原子である。）
【請求項７】
前記Ｔは、Ｎ、Ｐ又はＡｌの３価の原子から選択される、請求項６に記載の製造方法。
【発明の詳細な説明】
【０００１】
【発明の属する技術分野】
本発明は、シロキサンをベースとするポリアミドの新規な製造方法に関するものである。
【０００２】
【従来の技術】
人用のケア産業において、毛髪、皮膚、化粧及び脇下用途等の様々な隙間市場用に、製品の粘度を変えるために、ジメチルシクロシロキサンを増粘させ得るポリマー物質に対する需要が高まっている。先行出願である、１９９７年８月１日に出願された、「増粘剤としてシロキサンをベースとするポリアミドを含有する化粧用組成物」と題した、米国特許出願０８／９０４７０９号において、我々は、効果的な方法を紹介した。
【０００３】
【発明が解決しようとする課題】
しかしながら、該出願は、シロキサンをベースとするポリアミドの調製方法のたった１つのタイプに関するものでしかすぎず、商業的な規模で実行するのには難しく、値段がひどく高い製品の原因となる多くの工程を必要とする。
我々の先の出願では、所望の重合度（ＤＰ）を達成するのに適当なシロキサン単位数を含有する、ジメチルハイドライドで末端をブロックされたポリジメチルシロキサンを、まず初めに調製する。次いで、ウンデシレン酸のカルボキシレート基を、ヘキサメチルジシラザンを用いて、反応中に保護する。ジメチルハイドライドで末端をブロックされたポリジメチルシロキサン及び保護されたウンデシレン酸を、反応させて、シロキサンジアシッド即ちカルボキシデシル末端のポリジメチルシロキサンを生成させる。この反応は、白金触媒の存在下で成し遂げられ、この生成物をメタノールで洗浄して、保護されているシロキサンジアシッドからトリメチルシリル保護基を除去する。次いで、シロキサンジアシッドを、有機ジアミンと反応させて、シロキサンをベースとするポリアミドを生成させる。
【０００４】
【課題を解決するための手段】
即ち、我々の先の出願による方法に伴う、ともすれば多くの高価な工程を削減する、新規な方法を我々は見出したのである。
我々の新規な方法は、有機ジアミドを製造するために、有機ジアミンとオレフィン酸の添加を必要とする。一旦オレフィン酸と有機ジアミンを完全に反応させ、白金触媒の存在下で 、≡ＳｉＨで末端をブロックされたポリシロキサンを添加して、ヒドロシリル化を経てシロキサンをベースとするポリアミドを生成させる。得られる重合生成物は、高分子量の熱可塑性ポリマーの形態である。商業的な量での、費用に効果的な工業製品の製造が可能になるので、この方法は有用である。
【０００５】
【発明の実施の形態】
本発明により、様々な化粧用組成物を調合するための、増粘剤として有用な、シロキサンをベースとするポリアミドを生成させる方法が提供される。本発明のポリアミドは、下記一般式Ａによって表わされる単位の繰り返しである：
【０００６】
【化４】
0004382196.tif 000002
【０００７】
（１）重合度（ＤＰ）は、１〜７００、好ましくは１０〜５００、より好ましくは１５〜４５である。ＤＰは、示されるＤＰ値を中心としたより高いか又は低いＤＰ値をもって、ポリマー中のシロキサン単位の重合度の平均値を表わす。
（２）ｎは、１〜５００、特には１〜１００、より特には４〜２５である。
（３）Ｘは、直鎖状又は分枝状鎖の、炭素を１〜３０、特には炭素を３〜１０、より特には炭素を１０有する、アルキレンである。
【０００８】
（４）Ｙは、直鎖状又は分枝状鎖の、炭素を１〜４０、特には炭素を１〜２０、より特には炭素を２〜６、とりわけ炭素を６つ有する、アルキレンである。式中、（ａ）アルキレン基は任意に及び付加的に、（ｉ）１〜３のアミド結合；
（ｉｉ）Ｃ５又はＣ６のシクロアルカン；又は（ｉｉｉ）フェニレン、任意には独立してＣ１〜Ｃ３のアルキルで１〜３つの部位が置換されているフェニレンの少なくとも１つを、アルキレン部分に含有していてもよい。
（ｂ）アルキレン基自身は任意に、（ｉ）ヒドロキシ；（ｉｉ）Ｃ３〜Ｃ８のシクロアルカン；（ｉｉｉ）独立にＣ１〜Ｃ３のアルキルである１〜３つの部位；フェニル、なおフェニルは任意に、独立してＣ１〜Ｃ３のアルキルで１〜３つの部位が置換されている；（ｉｖ）Ｃ１〜Ｃ３のアルキルヒドロキシ；又は（ｖ）Ｃ１〜Ｃ６のアルキルアミンの少なくとも１つによって置換されていてもよい。並びに、
（ｃ）Ｙは、Ｚであってもよく、Ｚは、Ｔ（Ｒ20）（Ｒ21）（Ｒ22）である（式中、Ｒ20、Ｒ21及びＲ22はそれぞれ独立に、直鎖状又は分枝状鎖の、Ｃ１〜Ｃ１０のアルキレンである）；Ｔは、ＣＲ（Ｒは水素、Ｒ1〜Ｒ4で定義された基）、又はＮ、Ｐ及びＡｌ等の３価の原子である。
【０００９】
（５）Ｒ1〜Ｒ4（ひとまとめにして“Ｒ”）のそれぞれは、独立にメチル、エチル、プロピル、イソプロピル、シロキサン鎖、又は、フェニルであり、なお、フェニルは、任意に、１〜３つの部位がメチル又はエチルによって置換されていてもよい。より好ましくは、Ｒ1〜Ｒ4は、メチル又はエチルであり、特にはメチルである。
（６）Ｘ、Ｙ、ＤＰ及びＲ1〜Ｒ4は、それぞれのポリアミド単位において、同じであっても異なっていてもよい。「シロキサン鎖」は、下記式等の単位からなる基を意味する。
【００１０】
【化５】
0004382196.tif 000003
【００１１】
（式中、Ｒ30及びＲ31はそれぞれ独立に、有機部分であり、それぞれのＲ30及びＲ31は炭素−ケイ素結合によってケイ素と結合している）。
アルキレン鎖中の炭素数には、余分なセグメント又は置換中の炭素は含まない。またポリアミドは、骨格中にシロキサン部位を持っていなくてはならず、任意には、ペンダント又は分枝状の部位中に、シロキサン部位を持っていてもよい。
【００１２】
定義される変動要素の中で、変えずにもし繰り返したならば、一般式Ａは、直鎖状のホモポリマーの代表である。本発明の変化としては：（１）ＤＰ、並びに、単位Ｘ、Ｙ及びＲ1〜Ｒ4の複数値が１つのポリマー分子中に生じているポリアミド、なおこれらの単位の順序は、交互、ランダム又はブロックであり得る；（２）トリス（２−アミノエチル）アミン等の有機トリアミン又は高級アミンが、一部有機ジアミンで置き換えられて、分枝又は架橋した分子を作っているポリアミド；及び（３）（１）及び（２）及び／又は直鎖状のホモポリマーの物理的混合物、等が挙げられる。
【００１３】
我々の本発明は、シロキサンをベースとするポリアミドの新規な製造方法を提供する。我々の先の出願と比較して、我々の新規な方法は、高価な工程を削減し、我々の先の出願における先の方法を用いて達成される分子量よりも、高い分子量のポリマーを製造する。例えば、我々の先の出願による方法を使用する、ゲル透過クロマトグラフィー（ＧＰＣ）によって測定される平均分子量は、約５００００であると測定された。本発明による新規な方法では、約６５０００の平均分子量を生じさせる。
【００１４】
加えて、我々の本発明による方法は、シロキサンをベースとするポリアミドを製造するのが、我々の先の出願の特定の方法や、他の従来の方法よりも速い。我々の先の出願の方法は、最終のシロキサンをベースとするポリアミドポリマーを製造するのに、約４日間かかるが、一方本発明による新規な手順では、約１日しかかからない。本発明の方法の結果として製造される熱可塑性ポリマーは、ジメチルシクロシロキサンを増粘させるのに理想的であり、多くの人用のケア製品用途に利益を与える。
【００１５】
我々の新規な方法は、ヘキサメチレンジアミンＨ2Ｎ（ＣＨ2）6ＮＨ2等の有機ジアミンに、ウンデシレン酸Ｈ2Ｃ＝ＣＨ（ＣＨ2）8ＣＯＯＨ等のオレフィン酸を添加して、有機ジアミドを製造させることを必要とする。次いで、この有機ジアミド生成物を、白金触媒の存在下で 、≡ＳｉＨで末端をブロックされたポリシロキサンと反応させて、シロキサンをベースとするポリアミドを生成させる。ＧＰＣを用いた分析により、本発明による方法を使用すると、高分子量の伸びが達成されることが立証され、示された。
一般式Ａの化合物の幾つかの実施例として、下記１）〜４）等が挙げられる：１）下記一般式Ｉのポリアミド：
【００１６】
【化６】
0004382196.tif 000004
【００１７】
（式中、Ｘ、Ｙ、ｎ、Ｒ1〜Ｒ4及びＤＰは、一般式Ａで定義した通りである）
一般式Ｉの特定の部分群は、Ｒ1、Ｒ2、Ｒ3及びＲ4がそれぞれメチルである化合物である。
一般式Ｉの好ましいポリアミドは、下記のものである。：
【００１８】
【化７】
0004382196.tif 000005
【００１９】
（式中、ＤＰは、１０〜５００、特には１５〜４５、より特には２９である）
他の特定の群は、Ｘ、Ｙ、ＤＰ及びＲ1〜Ｒ4が、ポリマーのそれぞれの単位中で同じである、一般式Ｉのポリアミドを含む。
２）一般式ＩＩで示される通りの複数のシロキサンブロック長を有するポリアミド：
【００２０】
【化８】
0004382196.tif 000006
【００２１】
（式中、Ｘ、Ｙ、ｎ及びＲ1〜Ｒ4は、一般式Ａで上記に記載されている意味を有する；ｍは、ｎで定義した値と同様である；並びに、ｎ及びｍは、括弧内に含まれる単位の合計数を表わす；なお、個々の単位は、規則性、交互、ブロック又はランダムの順序で配列されている。）
【００２２】
Ｒ5〜Ｒ8は、Ｒ1〜Ｒ4で定義されたのと同じ基である；ＤＰ１及びＤＰ２は、同じであっても、異なっていてもよく、それぞれは、独立にＤＰで定義されたのと同じであってよい。ｎ及びｍと称される単位は、構築されて、ブロック（規則的に配列された）又はランダム共重合体のいずれかを形成する。
【００２３】
一般式ＩＩの化合物にとっての特定の部分群は、全てのＲ基がメチルを有しているであろう。一般式ＩＩの化合物の他の特定の部分群は、ＤＰ２と等しいＤＰ１を有しているであろう。第３の特定の部分群は、全てのＲ基がメチルを有しており、ＤＰ２と等しいＤＰ１を有しているであろう。
３）一般式ＩＩＩで示される通りの複数のジアミンから合成されたポリアミド：
【００２４】
【化９】
0004382196.tif 000007
【００２５】
（式中、Ｘ、Ｙ、ｍ、ｎ、Ｒ1〜Ｒ8、ＤＰ１、ＤＰ２は、一般式Ａ及び一般式ＩＩで上記に記載されているのと同じ意味を有する；Ｙ1は、Ｙに対して定義されたのと同じ群から独立して選択される；ｎ及びｍと称される単位は、構築されて、ブロック（規則的に配列された）又はランダム共重合体のいずれかを形成する。）
【００２６】
一般式ＩＩＩの化合物の特定の部分群は、ＤＰ２と等しいＤＰ１を有しているであろう。一般式ＩＩＩの化合物の他の特定の部分群は、全てのＲ基がメチルを有しているであろう。第３の特定の部分群は、全てのＲ基がメチルを有しており、ＤＰ２と等しいＤＰ１を有しているであろう。
４）一般式ＩＶに示される通りの、３官能性アミンを用いて合成されたポリアミド：
【００２７】
【化１０】
0004382196.tif 000008
【００２８】
（式中、Ｘ、Ｙ、Ｙ1、Ｒ1〜Ｒ8、ｍ、ｎ、ＤＰ１及びＤＰ２は、上記に定義されるのと同じである；Ｒ9〜Ｒ12は、Ｒ1〜Ｒ8に対して定義されたのと同じである；ＤＰ３は、ＤＰに対して定義されたのと同じである；ｐは、ｍ及びｎに対して定義されたのと同じである；Ｚは、Ｔ（Ｒ20）（Ｒ21）（Ｒ22）である（式中、Ｒ20、Ｒ21及びＲ22はそれぞれ独立に、直鎖状又は分枝状の、Ｃ１〜Ｃ１０のアルキレンである。）；Ｔは、ＣＲ（Ｒは水素、Ｒ1〜Ｒ4で定義されたｍ、ｐと同じもの）、又はＮ、Ｐ及びＡｌ等の３価の原子である。
【００２９】
ｐの好ましい値は、１〜２５であり、より好ましくは１〜７である。Ｒ1〜Ｒ12の好ましい単位は、メチルである。Ｔは好ましくはＮである。ＤＰ３に対するＤＰ１の特定の値は、１０〜５００であり、より特には１５〜４５である。Ｒ20、Ｒ21及びＲ22は、好ましくはエチレンである。Ｚの典型的な好ましい基は、（−ＣＨ2ＣＨ2）3Ｎである。
一般式ＩＶの化合物の１つの特定の基は、下記一般式で表わされる。
【００３０】
【化１１】
0004382196.tif 000009
【００３１】
（式中、Ｘは、−（ＣＨ2）１０−、Ｙは、−（ＣＨ2）−、ＤＰは、１５〜４５；ｍは、ｎ＋ｐの５〜２０％であり；Ｚは、（−ＣＨ2ＣＨ2）3Ｎである）
本発明によるシロキサンをベースとするポリアミドは、（１）揮発性のシリコーン流体及び不揮発性のシリコーン流体を含有する組成物の増粘を容易にする、シロキサン基及びアミド基の両方を含有しており、（２）室温で非流動性の固体であり；かつ（３）２５〜１６０℃の温度下で、シリコーンを含有する流体に溶解して、この範囲の温度下で半透明又は透明な溶液を形成する。
【００３２】
該シロキサンをベースとするポリアミド中のシロキサン単位に関しては、シロキサン単位は、主鎖又は骨格鎖中になければならないが、また任意に分枝又はペンダント鎖中に存在していてもよい。主鎖中に、シロキサン単位が、上記に記載した通りセグメント状で生じる。分枝又はペンダント鎖中に、シロキサン単位が、独立して又はセグメント状で生じ得る。
【００３３】
シロキサンをベースとするポリアミドの特定の群としては、以下の（ａ）〜（ｈ）等が挙げられる。：
（ａ）ＤＰが１５〜５０の一般式Ｉのポリアミド；
（ｂ）ＤＰが１５〜５０の範囲の値を有する少なくとも一種類のポリアミドと、ＤＰが３０〜５００の範囲の値を有する少なくとも一種類のポリアミドとの、２又はそれ以上のポリアミドの物理的混合物；
【００３４】
（ｃ）（１）ＤＰ１の値が１５〜５０で、かつＤＰ２の値が３０〜５００であり；かつ、ＤＰ１を有するポリアミドの部分が、全ポリアミド含有量の重量を基準として１〜９９重量％であり、ＤＰ２を有するポリアミドの部分が１〜９９重量％である、一般式ＩＩの化合物；
（ｄ）（１）ｎが２〜１０、特にはｎが３〜６のポリアミド８０〜９９重量％；及び、（２）ｎが５〜５００、特にはｎが６〜１００のポリアミド１〜２０重量％を混合することによって作られる、一般式Ｉのポリアミドの物理的混合物；
（ｅ）少なくとも１つのＹ又はＹ1が、少なくとも１つのヒドロキシル置換を含有する、一般式ＩＩＩのポリアミド；
【００３５】
（ｆ）ジアシッドの代わりに、塩化ジアシッド、二酸無水物、又はジエステル等の活性化されたジアシッドを少なくとも一部分用いて合成された、一般式Ａのポリアミド；
（ｇ）Ｘが−（ＣＨ2）3−である、一般式Ａのポリアミド；
（ｈ）Ｘが−（ＣＨ2）10−である、一般式Ａのポリアミド
【００３６】
我々の先の出願による一般式Ｉのポリアミドを製造するための反応図式には、下記（１）〜（４）に示される通り、有機ジアミンとシロキサンジアシッドとの縮合が必要とされる。
（１）所望のＤＰ値を達成させるのに適当なシロキサン単位数“ｎ”を含有する、下記に示される１つのタイプ等のジメチルハイドライドで末端をブロックされたポリジメチルシロキサンを調製する。
【００３７】
【化１２】
0004382196.tif 000010
【００３８】
（２）ウンデシレン酸のカルボン酸基を、ヘキサメチレンジシラザン（ＣＨ3）3−Ｓｉ−ＮＨ−Ｓｉ−（ＣＨ3）3との反応によって、保護する。この工程は、下記に示される通りである。
【００３９】
【化１３】
0004382196.tif 000011
【００４０】
（３）ジメチルハイドライドで末端をブロックされた、ポリジメチルシロキサンと、保護されたウンデシレン酸（工程（１）及び（２）の生成物）とを反応させて、シロキサンジアシッド（カルボキシデシル末端のポリジメチルシロキサン）を生成させる。この反応は、塩化白金酸等の白金触媒の存在下で成し遂げられ、この生成物をメタノールで洗浄して、下記に示される、保護されているシロキサンジアシッドからトリメチルシリル保護基を除去する。
【００４１】
【化１４】
0004382196.tif 000012
【００４２】
（４）シロキサンジアシッド（工程（３）の生成物）を、有機ジアミンと反応させて、シロキサンをベースとするポリアミドを生成させる。シロキサンジアシッドは、下記に示される通りである。この反応は、トルエン又はキシレン等の反応溶媒の使用を必要とする。
【００４３】
【化１５】
0004382196.tif 000013
【００４４】
オレフィン酸を有機ジアミンと反応させて、有機ジアミドを生成させる本発明の簡略化された方法は、下記の反応シナリオを参照して、図式的に説明され得る。
【００４５】
【化１６】
0004382196.tif 000014
【００４６】
次いで、有機ジアミドを、下記に図示されるもの等の構造を有するジメチルハイドライド末端のポリジメチルシロキサンと、ヒドロシリル化触媒の存在下で反応させて、
【００４７】
【化１７】
0004382196.tif 000015
【００４８】
下記一般式で表わされる繰り返し単位を少なくとも１つ含むシロキサンをベースとするポリアミドを形成させる。
【００４９】
【化１８】
0004382196.tif 000016
【００５０】
（式中、Ｘは、直鎖状又は分枝状のＣ１〜Ｃ３０のアルキレン鎖であり；Ｙは、直鎖状又は分枝状のＣ1〜Ｃ２０のアルキレン鎖であり；ＤＰは、１０〜５００の値を有する整数であり；ｎは、１〜５００の値を有する整数である。）
【００５１】
使用され得る適するオレフィン酸としては、ウンデシレン酸Ｈ2Ｃ＝ＣＨ（ＣＨ2）8ＣＯＯＨ、アクリル酸Ｈ2Ｃ＝ＣＨＣＯＯＨ、３−ブテン酸（ビニル酢酸）Ｈ2Ｃ＝ＣＨＣＨ2ＣＯＯＨ、４−ペンテン酸Ｈ2Ｃ＝ＣＨＣＨ2ＣＨ2ＣＯＯＨ、及び、様々な長さの炭素鎖を有する他のオレフィン酸等が挙げられる。
【００５２】
本発明において使用され得る有機アミンとして好ましくは、ヘキサメチレンジアミン、エチレンジアミン等の直鎖状のアルキルジアミン、及び直鎖状のアルキルジアミンの混合物、並びに、デカメチレンジアミン等の他のアミン等が挙げられる。
【００５３】
ヒドロシリル化反応に触媒作用を及ぼす白金は、本発明に従って使用される。一般的にヒドロシリル化は、≡ＳｉＨ基を含有するポリシロキサンと、例えばビニル基等の不飽和を含有する物質との間の反応が伴う。この機構の魅力のある特徴の中に、副生成物が形成されないことや、ヒドロシリル化が室温でさえ進行する、ということがある。この機構において、架橋には、二重結合を横切る≡ＳｉＨの添加が必要である、即ち、≡ＳｉＨ＋ＣＨ2＝ＣＨ−Ｒ → ≡ＳｉＣＨ2ＣＨ2−Ｒである。
【００５４】
この方法は、本発明の場合において、触媒によって、≡ＳｉＨを含有するポリシロキサンと、不飽和を含有する物質即ち有機ジアミドとの間に反応が引き起こされることが要求される。適する触媒は、ＶＩＩＩ族の遷移金属、即ち貴金属である。この様な貴金属触媒は、米国特許第３９２３７０５号明細書に記載されており、それは白金触媒を示している。１つの好ましい白金触媒は、カールステッド(Karstedt)の触媒であり、これはカールステッドの米国特許第３７１５３３４号明細書及び同第３８１４７３０号明細書に記載されている。カールステッドの触媒は、典型的にはトルエン等の溶媒に白金を１重量％含有している、白金ジビニルテトラメチルジシロキサン錯体である。他の好ましい白金触媒は、塩化白金酸と末端に脂肪族不飽和を含有するオルガノシリコン化合物との反応生成物である。それは、米国特許第３４１９５９３号明細書に記載されている。例えば米国特許第５１７５３２５号明細書に記載されている様な、塩化白金とジビニルテトラメチルジシロキサンとの中和された錯体が、触媒として最も好ましい。
【００５５】
貴金属触媒は、≡ＳｉＨを含有するポリシロキサン１００重量部当たり、０．００００１〜０．５部の量で使用され得る。好ましくは、触媒は、全組成物当たり５〜１５（ｐｐｍ）の白金金属を与えるのに十分な量で使用されるべきである。
【００５６】
本発明の方法の実行は、≡ＳｉＨを含有するポリシロキサン、不飽和を含有する物質即ち有機ジアミド、及び、触媒を合わせて；次いで、これらの成分を混合する簡単なことである。反応温度は、広範囲に渡って変り得り、最適な温度は触媒の濃度及び反応物の性質に依存する。通常は、反応温度を３００℃以下に保つのが最もよい。反応を８０℃〜１８０℃で開始させて、反応をこの範囲の中の適当な範囲に維持することによって、殆どの反応物で最もよい結果が得られる。
【００５７】
典型的には、我々の方法は、≡ＳｉＨを含有するポリシロキサンと、不飽和を含有する物質を１：１のモル比で使用して行われる。≡ＳｉＨを含有するポリシロキサン、又は不飽和を含有する物質のどちらか一方を過剰にして本発明を実行することによって、有用な物質もまた調製し得ることが予想されるが、これは物質の効率の悪い使用であると考えられるであろう。
【００５８】
この方法はまた、シロキサンをベースとするポリアミドの繰り返し単位が下記一般式によって表わされる、他の型のシロキサンをベースとするポリアミドを製造するのにも使用され得る。
【００５９】
【化１９】
0004382196.tif 000017
【００６０】
（式中、Ｘは、直鎖状又は分枝状のＣ１〜Ｃ３０のアルキレン鎖であり；Ｙ、Ｙ1及びＹ2は、直鎖状又は分枝状のＣ1〜Ｃ２０のアルキレン鎖であり；ＤＰ１、ＤＰ２及びＤＰ３は、１０〜５００の値をそれぞれ有する整数であり；ｎ、ｍ及びｐは、１〜５００の値をそれぞれ有する整数であり；Ｚは、下記一般式で表わされる；但し、ｎは、ｍとは異なり、Ｙは、Ｙ1とは異なり、ＤＰ１は、ＤＰ２とは異なる。）
【００６１】
【化２０】
0004382196.tif 000018
【００６２】
（式中、Ｒ'、Ｒ″及びＲ'''は、直鎖状又は分枝状のＣ１〜Ｃ１０のアルキレン基であり；Ｔは、ＣＲ（Ｒは、水素、メチル、エチル、プロピル、イソプロピル、シロキサン鎖又はフェニルである。なお、フェニルは、１〜３つの部位をメチル又はエチルで任意に置換されていてもよい。）であり、又は、Ｔは、Ｎ、Ｐ及びＡｌ等の３価の原子である。
【００６３】
本発明の方法によるシロキサンをベースとするポリアミドを形成させる特定の合成例を、以下に挙げる。他の断りがない限り、実施例１〜４に記載される真空度は、５〜２０ｍｍ水銀の範囲である。特定のシロキサンをベースとするポリアミドが開示されるか、又は下記実施例で使用されるが、他のシロキサンをベースとするポリアミド、例えば精製されたシロキサンジアシッド、二無水物、ジエステル又は塩化ジアシッドを用いて作られるものもまた、使用され得るということを理解するべきである。
【００６４】
【実施例】
実施例１−３０ＤＰポリマー
温度計、電気攪拌機、窒素掃引機及びコンデンサーを備えた５００ｍｌの３つ口フラスコに、ウンデシレン酸５０．１２ｇ及び７０％ヘキサメチレンジアミン２２．５８ｇの水中混合物を装填した。フラスコを即座に２２５℃まで加熱し、この温度で２時間保持した。２時間後、この系を２時間真空にかけ、未反応物質を除去した。真空ストリッピングが完了すると同時に、フラスコの重さを測り直して、生成物の重量を得た。温度を１２０℃まで上げて、トルエン６５ｇ、及び塩化白金とジビニルテトラメチルジシロキサンとの錯体の形態で白金を含有する溶液０．５ｇをフラスコに添加した。
【００６５】
温度を１８５℃まで上げて、３０ＤＰのジメチルハイドロジェンで末端をブロックされたポリジメチルシロキサン２７９．２ｇを３０分かけてフラスコに添加した。完全に添加した後、ディーンスタークトラップを使用して、フラスコの添加漏斗を取り替えて、トルエンをフラスコから除去した。トルエンの除去後、物質を更に１時間反応させた。真空ストリッピングを、１時間フラスコにかけて、残りの溶媒を完全に除去するのを確実にした。最終のシロキサンをベースとするポリアミドの温度を、１５０℃まで冷却して、まだ溶融形態にある間に流し出した。
【００６６】
実施例２−２０ＤＰポリマー
温度計、電気攪拌機、窒素掃引機及びコンデンサーを備えた５００ｍｌの３つ口フラスコに、ウンデシレン酸５５．０ｇ及び７０％ヘキサメチレンジアミン２４．７７ｇの水中混合物を装填した。フラスコを即座に２２５℃まで加熱し、この温度で２時間保持した。２時間後、この系を２時間真空にかけ、未反応物質を除去した。真空ストリッピングが完了すると同時に、フラスコの重さを測り直して、生成物の重量を得た。温度制御装置を１２０℃まで上げて、トルエン６５ｇ、及び塩化白金とジビニルテトラメチルジシロキサンとの錯体の形態で白金を含有する溶液０．５ｇをフラスコに添加した。
【００６７】
次いで、温度を１８５℃まで上げて、２０ＤＰのジメチルハイドロジェンで末端をブロックされたポリジメチルシロキサン２２２．０ｇを３０分かけてフラスコに添加した。完全に添加した後、ディーンスタークトラップを使用して、フラスコの添加漏斗を取り替えて、トルエンをフラスコから除去した。トルエンの除去後、物質を更に１時間反応させた。真空ストリッピングを、１時間フラスコにかけて、残りの溶媒を完全に除去するのを確実にした。最終のシロキサンをベースとするポリアミドの温度を、１５０℃まで冷却して、まだ溶融形態にある間に流し出した。
【００６８】
実施例３−１５ＤＰポリマー
温度計、電気攪拌機、窒素掃引機及びコンデンサーを備えた５００ｍｌの３つ口フラスコに、ウンデシレン酸５７．７５ｇ及び７０％ヘキサメチレンジアミン２４．７７ｇの水中混合物を装填した。フラスコを即座に２２５℃まで加熱し、この温度で２時間保持した。２時間後、この系を２時間真空にかけ、未反応物質を除去した。真空ストリッピングが完了すると同時に、フラスコの重さを測り直して、生成物の重量を得た。温度を１２０℃まで上げて、トルエン６５ｇ、及び塩化白金とジビニルテトラメチルジシロキサンとの錯体の形態で白金を含有する溶液０．５ｇをフラスコに添加した。
【００６９】
次いで、温度を１８５℃まで上げて、１５ＤＰのジメチルハイドロジェンで末端をブロックされたポリジメチルシロキサン１６８．７２ｇを３０分かけてフラスコに添加した。完全に添加した後、ディーンスタークトラップを使用して、フラスコの添加漏斗を取り替えて、トルエンをフラスコから除去した。トルエンの除去後、物質を更に１時間反応させた。真空ストリッピングを、１時間フラスコにかけて、残りの溶媒を完全に除去するのを確実にした。最終のシロキサンをベースとするポリアミドの温度を、１５０℃まで冷却して、まだ溶融形態にある間に流し出した。
【００７０】
実施例４−１０ＤＰポリマー
温度計、電気攪拌機、窒素掃引機及びコンデンサーを備えた５００ｍｌの３つ口フラスコに、ウンデシレン酸６７．０ｇ、及び７０％ヘキサメチレンジアミン２９．８２ｇの水中混合物を装填した。フラスコを即座に２２５℃まで加熱し、この温度で２時間保持した。２時間後、この系を２時間真空にかけ、未反応物質を除去した。真空ストリッピングが完了すると同時に、フラスコの重さを測り直して、生成物の重量を得た。温度を１２０℃まで上げて、トルエン６５ｇ、及び塩化白金とジビニルテトラメチルジシロキサンとの錯体の形態で白金を含有する溶液０．５ｇをフラスコに添加した。
【００７１】
次いで、温度を１８５℃まで上げて、１０ＤＰのジメチルハイドロジェンで末端をブロックされたポリジメチルシロキサン１５０．９７ｇを３０分かけてフラスコに添加した。完全に添加した後、ディーンスタークトラップを使用して、フラスコの添加漏斗を取り替えて、トルエンをフラスコから除去した。トルエンの除去後、物質を更に１時間反応させた。真空ストリッピングを、１時間フラスコにかけて、残りの溶媒を完全に除去するのを確実にした。最終のシロキサンをベースとするポリアミドの温度を、１５０℃まで冷却して、まだ溶融形態にある間に流し出した。
【００７２】
ウンデシレン酸、アクリル酸、３−ブテン酸（ビニル酢酸）、及び４−ペンテン酸は、幾つかの適するオレフィン酸の代表例であると、前述されているが、他の分枝状又は直鎖状のアルケン酸ＣｎＨ(2n-2)Ｏ2を、本発明の方法に従って使用してもよい。
【００７３】
【発明の効果】
我々の本発明によるシロキサンをベースとするポリアミドは、毛髪、皮膚、脇下及び化粧製品用途において、増粘剤として使用され得る。シロキサン単位は、シクロメチコン等のシリコーン系流体との相溶性を与え、一方アミド結合並びにアミド結合の位置の間隔や選択は、増粘及びこの様な製品の形成を容易にする。